(57)【要約】【課題】より高い温感効果を発揮可能であり、耐汚染性及び耐摩耗性に優れるとともに、安価にかつ安定して製造可能な温感部材を提供する。【解決手段】ＦＲＰ製の基部６０と、この基部６０の表面側で基部６０と一体に設けられ、気孔２０ａを有して構成された断熱部２０と、この断熱部２０の表面側で断熱部２０と一体に設けられた非透水性の表面層３とを備えた浴室用防水パンである。断熱部２０は、繊維が互いに空隙を確保しながら絡み合ってなる補強体２と、この補強体２の繊維と絡み合いつつ連結され、空隙を気孔２０ａとして残存させる樹脂２０ｂとからなる。【選択図】図４
2005178353.tif 000002
【特許請求の範囲】
【請求項１】
気孔を有して構成された断熱部と、該断熱部の表面側で該断熱部と一体に設けられた非透水性の表面層とを備えた温感シートであって、
前記断熱部は、繊維が互いに空隙を確保しながら絡み合ってなるシート状の補強体と、該補強体の該繊維と絡み合いつつ連結され、該空隙を前記気孔として残存させる樹脂とからなることを特徴とする温感シート。
【請求項２】
液状のラジカル重合型の未硬化樹脂からなる第１樹脂を水と混合し、該水相中に該第１樹脂を分散させてなるＯ／Ｗ型又は該第１樹脂相中に該水を分散させてなるＷ／Ｏ型のエマルジョンと、繊維が互いに空隙を確保しながら絡み合ってなるシート状の補強体とを用意する第１工程と、
該補強体の裏面に非透水性の表面層を設けるか又は該補強体の裏面に非透水性の表面層を構成する第２樹脂を設けるかした後、該補強体に表面側から該エマルジョンを含浸させ、該表面層と一体に該第１樹脂又は該第１樹脂及び該第２樹脂を硬化させるとともに該水を揮発させて温感シートを得る第２工程とからなることを特徴とする温感シートの製造方法。
【請求項３】
液状のラジカル重合型の未硬化樹脂からなる第１樹脂を水と混合し、該水相中に該第１樹脂を分散させてなるＯ／Ｗ型又は該第１樹脂相中に該水を分散させてなるＷ／Ｏ型のエマルジョンと、繊維が互いに空隙を確保しながら絡み合ってなるシート状の補強体とを用意する第１工程と、
該補強体に表面側から該エマルジョンを含浸させ、該第１樹脂を硬化させるとともに該水を揮発させてシートを得る第２工程と、
該シートの裏面に非透水性の表面層を設けるか又は該シートの裏面に非透水性の表面層を構成する第２樹脂を設けるかし、該第１樹脂と一体に該表面層を設けるか又は該第１樹脂と一体に該第２樹脂を硬化させるかして温感シートを得る第３工程とからなることを特徴とする温感シートの製造方法。
【請求項４】
基部と、該基部の表面側で該基部と一体に設けられ、気孔を有して構成された断熱部と、該断熱部の表面側で該断熱部と一体に設けられた非透水性の表面層とを備えた温感部材であって、
前記断熱部は、繊維が互いに空隙を確保しながら絡み合ってなる補強体と、該補強体の該繊維と絡み合いつつ連結され、該空隙を前記気孔として残存させる樹脂とからなることを特徴とする温感部材。
【請求項５】
プレス型に請求項２又は３の製造方法によって得られた温感シートと、強化用繊維を含む基部用シートモールディングコンパウンドとを順次設け、該温感シートと一体に該基部用シートモールディングコンパウンドを加熱しつつプレス成形することにより温感部材を得ることを特徴とする温感部材の製造方法。
【請求項６】
液状のラジカル重合型の未硬化樹脂からなる第１樹脂を水と混合し、該水相中に該第１樹脂を分散させてなるＯ／Ｗ型又は該第１樹脂相中に該水を分散させてなるＷ／Ｏ型のエマルジョンと、繊維が互いに空隙を確保しながら絡み合ってなるシート状の補強体とを用意する第１工程と、
該補強体に表面側から該エマルジョンを含浸させ、該第１樹脂を硬化させるとともに該水を揮発させてシートを得る第２工程と、
プレス型に非透水性の表面層と、該シートと、強化用繊維を含む基部用シートモールディングコンパウンドとを順次設け、該表面層及び該シートと一体に該基部用シートモールディングコンパウンドを加熱しつつプレス成形することにより温感部材を得る第３工程とを備えることを特徴とする温感部材の製造方法。
【請求項７】
液状のラジカル重合型の未硬化樹脂からなる第１樹脂を水と混合し、該水相中に該第１樹脂を分散させてなるＯ／Ｗ型又は該第１樹脂相中に該水を分散させてなるＷ／Ｏ型のエマルジョンと、繊維が互いに空隙を確保しながら絡み合ってなるシート状の補強体とを用意する第１工程と、
該補強体に表面側から該エマルジョンを含浸させ、該第１樹脂を硬化させるとともに該水を揮発させてシートを得る第２工程と、
プレス型に非透水性の表面層を構成する第２樹脂と、該シートと、強化用繊維を含む基部用シートモールディングコンパウンドとを順次設け、該シートと一体に該第２樹脂を硬化させるとともに該基部用シートモールディングコンパウンドを加熱しつつプレス成形することにより温感部材を得る第３工程とを備えることを特徴とする温感部材の製造方法。
【請求項８】
既設の浴室用防水パン上に請求項１記載の温感シートを貼着することを特徴とする浴室用防水パンの改修方法。
【請求項９】
前記浴室用防水パンの洗い場の大きさを採寸し、請求項１記載の温感シートを該洗い場の大きさに現場で裁断することを特徴とする請求項８記載の浴室用防水パンの改修方法。
【請求項１０】
前記浴室用防水パンの洗い場の大きさを採寸し、請求項１記載の温感シートを該洗い場の大きさに工場内で裁断しておくことを特徴とする請求項８記載の浴室用防水パンの改修方法。
【発明の詳細な説明】
【技術分野】
【０００１】
本発明は、温感シート、温感シートの製造方法、温感部材、温感部材の製造方法及び浴室用防水パンの改修方法に関する。温感とは、人が表面に触れた場合に冷たさや熱さをより感じにくい感触である。
【背景技術】
【０００２】
例えば、ユニットバスルームを構成する一般的な浴室用防水パンは、シートモールディングコンパウンド（ＳＭＣ）法によって製造されることが一般的な繊維強化プラスチック（ＦＲＰ）製品である。こうして得られる防水パン等のＦＲＰ製品は軽量性、高強度性等の優れた特質を発揮する。しかし、一般的なＦＲＰ製品は、冬場にそれが日陰にあり、人がその表面に触れた場合には冷たさを感じやすく、夏場にそれが日なたにあり、人がその表面に触れた場合には熱さを感じやすいという不具合がある。このため、一般的な防水パンに対しては、その表面側に発泡ポリウレタンフォーム等からなるバスマットを設けることがよく行われている。こうすることにより、バスマットの無数の気孔が熱の移動を阻害するため、冷感を生じ難いという温感効果を生じる。なお、ベランダ、バルコニー等の床材をこれらと同様の構成とすれば、熱感を生じ難いという温感効果も生じると考えられる。
【発明の開示】
【発明が解決しようとする課題】
【０００３】
しかし、上記従来の防水パンは、ＦＲＰ製品であることにより軽量性、高強度性等の優れた特質を発揮するものの、温感効果を得ようとすれば、発泡ポリウレタンフォーム等からなる別体のマットをわざわざ表面側に設けなければならず、使用者に面倒な作業を強いてしまう。
【０００４】
このため、出願人は、特願２００３−２９８０１４において、ＦＲＰ製の基部と、この基部の表面側に一体に設けられ、無数の気孔を有して構成された断熱部とを備えた温感部材を提案した。この温感部材においては、無数の気孔を有する断熱部がＦＲＰ製の基部と一体になっているため、使用者が面倒を感じることなく、温感効果を享受することが可能になる。また、この温感部材は基部がＦＲＰ製であることから、軽量性、高強度性等の優れた特質も発揮する。
【０００５】
しかしながら、先の出願においては、そのような温感部材を製造するため、内部に気孔をもつ中空粒子等の気孔体を混合した断熱部用塗料や、気孔体を有するＳＭＣを用いることとしている。このため、先の出願によって得られる温感部材は、気孔体の充填率が粘度の上昇等によって制限されやすく、温感効果の向上を望み難い。また、そのような製造方法では、気孔体の扱いが面倒であったり、成形後に塗装を行うことが面倒であったりし、製品コストの高騰化の懸念がある。さらに、そのような製造方法では、通常のＦＲＰ用の基部用ＳＭＣと気孔体を有する断熱部用ＳＭＣとを同時に成形することによる品質面での不安定性の問題等もある。
【０００６】
このため、発明者らは、より高い温感効果を発揮可能な温感部材を安価にかつ安定して製造するため、特開２００３−１２７０７号公報記載のシートに着目した。このシートは、繊維が互いに空隙を確保しながら絡み合ってなる補強体と、この補強体の繊維と絡み合いつつ連結され、空隙を気孔として残存させる樹脂とからなるものである。このシートは、同公報によれば、以下のように製造される。すなわち、まず、液状のラジカル重合型の熱硬化性樹脂を水と混合し、水相中に樹脂粒子を均一に分散させてなるＯ／Ｗ型エマルジョンと、繊維が互いに空隙を確保しながら絡み合ってなるシート状の補強体とを用意する。そして、エマルジョンを補強材の存在下に硬化させるのである。こうして得られるシートによれば、ＳＭＣやバルクモールディングコンパウンド（ＢＭＣ）等の成型材料から模様付き成型品を製造するに際し、成型品に深み感のある模様等を施すことができるようである。また、そのシートによれば、抗菌性等の特殊機能を成型品表面に付与することもできるようである。発明者らは、同公報の課題及び効果とは異なり、このシートの気孔を温感効果を付与するための断熱部に利用しようと検討した。
【０００７】
しかしながら、このシートでは、気孔が表面に開口しているものであるため、気孔に含水等を生じて汚染を生じ易いとともに、気孔の凹凸が摩耗し易いことによる耐摩耗性に問題があったのである。
【０００８】
本発明は、上記従来の実情に鑑みてなされたものであって、より高い温感効果を発揮可能であり、耐汚染性及び耐摩耗性に優れるとともに、安価にかつ安定して製造可能な温感部材を提供することを解決すべき課題としている。
【課題を解決するための手段】
【０００９】
本発明の温感シートは、気孔を有して構成された断熱部と、該断熱部の表面側で該断熱部と一体に設けられた非透水性の表面層とを備えた温感シートであって、
前記断熱部は、繊維が互いに空隙を確保しながら絡み合ってなるシート状の補強体と、該補強体の該繊維と絡み合いつつ連結され、該空隙を前記気孔として残存させる樹脂とからなることを特徴とする。
【００１０】
この温感シートを基部と一体にすることにより、温感部材を製造できる。この際、温感シート自体は、断熱部の補強体及びその繊維と絡んで連結された樹脂により強度を有しているとともに、表面層を有していることから、基材と一体にする際のハンドリングが容易である。こうして得られる温感部材は、基部と一体の温感シートが気孔を有して構成された断熱部を構成するため、使用者が面倒を感じることなく、温感効果を享受することが可能になる。また、この温感部材は、ＦＲＰ製の基部を採用することにより、軽量性、高強度性等の優れた特質も発揮する。
【００１１】
また、この温感シートを用いて温感部材を製造するに際し、断熱部の気孔率を上げるために粘度の制限を生じず、気孔体を扱ったり、別工程の塗装を必要とすることもない。また、基部用ＳＭＣと断熱部用ＳＭＣとを同時に成形する場合に比して安定した品質の温感部材が得られる。
【００１２】
こうして得られる温感部材は、非透水性の表面層により断熱部の気孔に含水等を生じず、防汚性に優れる。また、この温感部材は、断熱部の気孔が表面層によって覆われていることから、耐摩耗性にも優れる。
【００１３】
したがって、この温感シートによれば、より高い温感効果を発揮可能であり、耐汚染性及び耐摩耗性に優れる温感部材を安価にかつ安定して製造することが可能である。また、この温感シートは、断熱部の繊維と樹脂とが空隙を残しながら絡み合っていることにより軽量でもある。
【００１４】
この温感シートは断熱部と表面層とを備えている。断熱部は、補強体と樹脂とからなり、気孔を有して構成されている。
【００１５】
補強体は、繊維が互いに空隙を確保しながら絡み合ってなるシート状のものである。この補強体としては、ガラスマット、不織布、織布、紙等を採用することができる。
【００１６】
樹脂は、補強体の繊維と絡み合いつつ連結され、空隙を気孔として残存させている。この樹脂としては、不飽和ポリエステル樹脂、エポキシ（メタ）アクリレート樹脂、ウレタン（メタ）アクリレート樹脂及び（メタ）アクリル樹脂などの熱硬化性樹脂の少なくとも１種を採用することができる。
【００１７】
表面層は、断熱部の表面側で断熱部と一体に設けられた非透水性のものである。この表面層としては、ポリエステル樹脂の他、熱可塑性樹脂で作成されたフィルム材を使用することもできるし、予め硬化した不飽和ポリエステル、ビニルエステル、アクリル樹脂等の熱硬化膜を使用することもできる。
【００１８】
本発明の温感シートの製造方法は、液状のラジカル重合型の未硬化樹脂からなる第１樹脂を水と混合し、該水相中に該第１樹脂を分散させてなるＯ／Ｗ型又は該第１樹脂相中に該水を分散させてなるＷ／Ｏ型のエマルジョンと、繊維が互いに空隙を確保しながら絡み合ってなるシート状の補強体とを用意する第１工程と、
該補強体の裏面に非透水性の表面層を設けるか又は該補強体の裏面に非透水性の表面層を構成する第２樹脂を設けるかした後、該補強体に表面側から該エマルジョンを含浸させ、該表面層と一体に該第１樹脂又は該第１樹脂及び該第２樹脂を硬化させるとともに該水を揮発させて温感シートを得る第２工程とからなることを特徴とする。
【００１９】
この製造方法では、まず、第１工程において、Ｏ／Ｗ型又はＷ／Ｏ型のエマルジョンと補強体とを用意する。そして、第２工程において、補強体の裏面に非透水性の表面層を設けた後、補強体に表面側からエマルジョンを含浸させ、表面層と一体に第１樹脂を硬化させるとともに水を揮発させて温感シートを得る。また、第２工程において、補強体の裏面に非透水性の表面層を構成する第２樹脂を設けた後、補強体に表面側からエマルジョンを含浸させ、第１樹脂及び第２樹脂を硬化させるとともに水を揮発させて温感シートを得ることもできる。こうして本発明の温感シートを製造できる。
【００２０】
Ｏ／Ｗ型のエマルジョンとは、液状のラジカル重合型の未硬化樹脂からなる第１樹脂を水と混合し、水相中に第１樹脂を分散させてなるものである。また、Ｗ／Ｏ型のエマルジョンとは、液状のラジカル重合型の未硬化樹脂からなる第１樹脂を水と混合し、第１樹脂相中に水を分散させてなるものである。第１樹脂としては、液状不飽和ポリエステル樹脂、液状エポキシ（メタ）アクリレート樹脂、液状ウレタン（メタ）アクリレート樹脂あるいは液状（メタ）アクリル樹脂（いわゆるアクリルシラップ）等を採用することができる。
【００２１】
第２樹脂は非透水性の表面層を構成するものである。第２樹脂としては、不飽和ポリエステル樹脂、エポキシ樹脂、アクリル樹脂、ビニルエステル樹脂等を採用することができる。
【００２２】
また、本発明の温感シートの製造方法は、液状のラジカル重合型の未硬化樹脂からなる第１樹脂を水と混合し、該水相中に該第１樹脂を分散させてなるＯ／Ｗ型又は該第１樹脂相中に該水を分散させてなるＷ／Ｏ型のエマルジョンと、繊維が互いに空隙を確保しながら絡み合ってなるシート状の補強体とを用意する第１工程と、
該補強体に表面側から該エマルジョンを含浸させ、該第１樹脂を硬化させるとともに該水を揮発させてシートを得る第２工程と、
該シートの裏面に非透水性の表面層を設けるか又は該シートの裏面に非透水性の表面層を構成する第２樹脂を設けるかし、該第１樹脂と一体に該表面層を設けるか又は該第１樹脂と一体に該第２樹脂を硬化させるかして温感シートを得る第３工程とからなることを特徴とする。
【００２３】
この製造方法では、まず、第１工程において、Ｏ／Ｗ型又はＷ／Ｏ型のエマルジョンと補強体とを用意する。そして、第２工程において、補強体に表面側からエマルジョンを含浸させ、第１樹脂を硬化させるとともに水を揮発させてシートを得る。この後、第３工程において、シートの裏面に非透水性の表面層を設け、第１樹脂と一体に表面層を設けて温感シートを得る。また、第３工程において、シートの裏面に非透水性の表面層を構成する第２樹脂を設け、第１樹脂と一体に第２樹脂を硬化させて温感シートを得る。これによっても本発明の温感シートを製造できる。特に、この製造方法では、エマルジョンの第１樹脂と表面層の第２樹脂との混じり合いが少なく、表面層を安全に製作することができる。
【００２４】
また、上記製造方法において、温感シートの表面層は第２樹脂がほぼ完全に硬化したものには限られない。第２樹脂として、増粘可能な不飽和ポリエステル樹脂、アクリル樹脂、ビニルエステル樹脂等を用い、この第２樹脂を塗布した後に加熱することにより増粘させ、ある程度固化させて温感シートを製造することも可能である。この温感シートを用いて温感部材を製造する場合、プレス成形等の際に型内で第２樹脂をほぼ完全に硬化させることもできる。
【００２５】
本発明の温感部材は、基部と、該基部の表面側で該基部と一体に設けられ、気孔を有して構成された断熱部と、該断熱部の表面側で該断熱部と一体に設けられた非透水性の表面層とを備えた温感部材であって、
前記断熱部は、繊維が互いに空隙を確保しながら絡み合ってなる補強体と、該補強体の該繊維と絡み合いつつ連結され、該空隙を前記気孔として残存させる樹脂とからなることを特徴とする。
【００２６】
この温感部材は、基部と断熱部と表面層とを備えている。基部としては、ＦＲＰ、金属等を採用することができる。断熱部は、基部の表面側で基部と一体に設けられている。表面層は、断熱部の表面側で断熱部と一体に設けられている。断熱部及び表面層としては、本発明の温感シートを採用することができる。
【００２７】
この温感部材は、より高い温感効果を発揮可能であり、耐汚染性及び耐摩耗性に優れるものであり、安価にかつ安定して製造することも可能である。また、この温感部材は、断熱部の繊維と樹脂とが空隙を残しながら絡み合っていることにより軽量である。さらに、この温感部材は、断熱部の補強体及びその繊維と絡んで連結された樹脂により、強度を有する。
【００２８】
本発明の温感部材の製造方法は、プレス型に上記温感シートと、強化用繊維を含む基部用ＳＭＣとを順次設け、該温感シートと一体に該基部用ＳＭＣを加熱しつつプレス成形することにより温感部材を得ることを特徴とする。
【００２９】
この製造方法によっても本発明の温感部材を製造できる。この際、基部用ＳＭＣと断熱部用ＳＭＣとを同時に成形する場合に比して安定した品質の温感部材が得られる。この製造方法は、温感シートが他社によって製造されて販売される場合に便宜である。
【００３０】
本発明の温感部材の製造方法は、液状のラジカル重合型の未硬化樹脂からなる第１樹脂を水と混合し、該水相中に該第１樹脂を分散させてなるＯ／Ｗ型又は該第１樹脂相中に該水を分散させてなるＷ／Ｏ型のエマルジョンと、繊維が互いに空隙を確保しながら絡み合ってなるシート状の補強体とを用意する第１工程と、
該補強体に表面側から該エマルジョンを含浸させ、該第１樹脂を硬化させるとともに該水を揮発させてシートを得る第２工程と、
プレス型に非透水性の表面層と、該シートと、強化用繊維を含む基部用ＳＭＣとを順次設け、該表面層及び該シートと一体に該基部用ＳＭＣを加熱しつつプレス成形することにより温感部材を得る第３工程とを備えることを特徴とする。
【００３１】
この製造方法では、まず、第１工程において、Ｏ／Ｗ型又はＷ／Ｏ型のエマルジョンと補強体とを用意する。そして、第２工程において、補強体に表面側からエマルジョンを含浸させ、第１樹脂を硬化させるとともに水を揮発させる。こうして、シートを得る。このシートは、気孔を有して構成された断熱部だけからなり、断熱部の表面側に断熱部と一体に設けられる非透水性の表面層を備えていないものであるため、本発明の温感シートではない。この後、第３工程において、プレス型に非透水性の表面層と、シートと、基部用ＳＭＣとを順次設け、表面層及びシートと一体に基部用ＳＭＣを加熱しつつプレス成形する。こうして、本発明の温感部材を製造できる。
【００３２】
本発明の温感部材の製造方法は、液状のラジカル重合型の未硬化樹脂からなる第１樹脂を水と混合し、該水相中に該第１樹脂を分散させてなるＯ／Ｗ型又は該第１樹脂相中に該水を分散させてなるＷ／Ｏ型のエマルジョンと、繊維が互いに空隙を確保しながら絡み合ってなるシート状の補強体とを用意する第１工程と、
該補強体に表面側から該エマルジョンを含浸させ、該第１樹脂を硬化させるとともに該水を揮発させてシートを得る第２工程と、
プレス型に非透水性の表面層を構成する第２樹脂と、該シートと、強化用繊維を含む基部用ＳＭＣとを順次設け、該シートと一体に該第２樹脂を硬化させるとともに該基部用ＳＭＣを加熱しつつプレス成形することにより温感部材を得る第３工程とを備えることを特徴とする。
【００３３】
この製造方法では、まず、第１工程において、Ｏ／Ｗ型又はＷ／Ｏ型のエマルジョンと補強体とを用意する。そして、第２工程において、補強体に表面側からエマルジョンを含浸させ、第１樹脂を硬化させるとともに水を揮発させる。こうして、シートを得る。このシートも、気孔を有して構成された断熱部だけからなり、断熱部の表面側に断熱部と一体に設けられる非透水性の表面層を備えていないものであるため、本発明の温感シートではない。この後、第３工程において、プレス型に非透水性の表面層を構成する第２樹脂と、シートと、基部用ＳＭＣとを順次設け、シートと一体に第２樹脂を硬化させるとともに基部用ＳＭＣを加熱しつつプレス成形する。こうして、本発明の温感部材を製造できる。
【００３４】
本発明の温感部材は、それ自体が防水パン等に成形されてもよく、不定形の板状又はタイル状に成形されて既設の防水パン等上に貼着されてもよい。温感部材を予め防水パン等に成形する場合には、既設の防水パン等に替えてこの温感部材からなる防水パン等を施工することにより、温感効果の享受が可能になる。他方、温感部材を不定形の板状又はタイル状に成形する場合には、この温感部材を既設の防水パン等のＦＲＰ製品上に貼着することにより、簡易に温感効果を享受することが可能になる。新築の住宅等においては、前者の施工方法が便宜であり、住宅等のリフォームにおいては、後者の施工方法が便宜である。
【００３５】
温感部材を不定形の板状に成形する場合には、所定形状に裁断して既設のＦＲＰ製品上に貼着すればよい。この場合、リフォームの現場においてその温感部材を裁断することは困難であるため、浴室用防水パンの洗い場等の大きさを採寸し、本発明の温感部材をその洗い場等の大きさに工場内で裁断しておくことが好ましい。この場合、排水口等の位置も工場内で切り抜いておくことが好ましい。
【００３６】
また、板状の温感部材をリフォームの現場で容易に裁断できるように、温感部材の肉厚を薄くする凹溝を形成しておくこともできる。この凹溝は基部に形成されていることが好ましい。
【００３７】
温感部材をタイル状に成形する場合には、その温感部材を整列させて既設のＦＲＰ製品上に貼着すればよい。運搬の容易性のためにはタイル状の温感部材が便宜である。
【００３８】
本発明の温感部材は、予め成形したＦＲＰ製等の基部に上記温感シートを接着することによっても製造可能である。
【００３９】
本発明の浴室用防水パンの改修方法は、既設の浴室用防水パン上に上記温感シートを貼着することを特徴とする。これにより、既設の防水パンをリフォームにより本発明の温感部材としての防水パンに容易に変更することができる。温感シートを不定形の板状又はシート状に成形する場合には、所定形状に裁断して既設の防水パン上に貼着すればよい。
【００４０】
この場合、温感シートは、軟質であり、ロール状に巻くことが可能であるため、リフォームの現場までその状態で搬送し、浴室用防水パンの洗い場等の大きさを採寸した後、本発明の温感シートをその洗い場等の大きさに現場で裁断することができる。浴室用防水パンの洗い場等の大きさを採寸し、本発明の温感シートをその洗い場等の大きさに工場内で裁断しておくこともできる。この場合、排水口の位置も工場内で切り抜いておくことが好ましい。板状又はシート状の温感シートをリフォームの現場で容易に裁断できるように、温感シートの肉厚を薄くする凹溝を形成しておくこともできる。この凹溝は基部側であることが好ましい。温感シートをタイル状に成形する場合には、その温感シートを整列させて既設の防水パン上に貼着すればよい。運搬の容易性のためには、タイル状の温感シート又は可撓性のある温感シートが便宜である。
【００４１】
温感シートを貼着するための接着剤としては、弾性を有するウレタン系、シリコーン系等のものが好ましい。これにより既設のＦＲＰ製品の凹みや撓みに温感シートを追従させることができる。温感シートの縁部にはシリコーンゴム等のコーキング剤を設けることもできる。
【００４２】
また、予め成形したＦＲＰ製等の基部上で上記温感シートを製造することにより、本発明の温感部材を製造することも可能である。
【００４３】
さらに、表面層のない温感シートを予め用意し、プレス型にこの温感シートと、強化用繊維を含む基部用シートモールディングコンパウンドとを順次設け、温感シートと一体に基部用シートモールディングコンパウンドを加熱しつつプレス成形することにより成形品を得た後、その成形品に表面層を設けて温感部材とすることもできる。この場合の表面層の製作方法としては、成形品に表面層を構成する第２樹脂を塗布し、第２樹脂を硬化する方法と、プレス型内の成形品に第２樹脂をインモールドコーティングし、第２樹脂を硬化する方法等を採用することができる。
【発明を実施するための最良の形態】
【００４４】
以下、本発明を具体化した実施例１〜５等を図面を参照しつつ説明する。
【実施例１】
【００４５】
実施例１では、以下の製造方法により、温感シート４と、温感部材として防水パン７とを製造する。まず、第１工程において、図１に示すように、Ｏ／Ｗ型のエマルジョン１と補強体２とを用意する。
【００４６】
エマルジョン１は、液状不飽和ポリエステル樹脂を硬化促進剤及び界面活性剤とともに水と混合し、水相中に液状不飽和ポリエステル樹脂を分散させてなるものである。補強体２は、ポリエステル製の繊維が互いに空隙を確保しながら絡み合ってなるシート状の不織布（東洋紡（株）製「ボランス」４０３１Ｎ）である。
【００４７】
そして、第２工程において、補強体２の裏面に表面層３を設ける。この表面層３はＰＺＴ製のフィルムである。この後、補強体２に表面側からエマルジョン１を含浸させる。この際、補強体２の９０ｃｍ3に対して１５０ｇのエマルジョン１を含浸させる。エマルジョン１を含浸させた未硬化温感シートを常温で１時間放置後、６０〜８０°Ｃの熱風炉で３０分間保持し、液状不飽和ポリエステル樹脂を硬化させるとともに水を揮発させる。こうして、温感シート４を得る。
【００４８】
この温感シート４は、図２に示すように、気孔２０ａを有して構成された断熱部２０と、断熱部２０の表面側（図１では裏面側）で断熱部２０と一体に設けられた非透水性の表面層３とからなる。断熱部２０は、補強体２と、液状不飽和ポリエステル樹脂粒子が硬化した樹脂２０ｂとからなる。樹脂２０ｂは、補強体２の繊維と絡み合いつつ連結され、空隙を気孔２０ａとして残存させている。
【００４９】
この後、第３工程において、図３に示すように、下型５ａ及び上型５ｂからなるプレス型５を用意する。なお、下型５ａ及び上型５ｂにはそれぞれキャビティ５ｃ内に突出する押出ピン５ｄ、５ｅが設けられている。このプレス型５のキャビティ５ｃ内に温感シート４と、基部用ＳＭＣ６とを順次設ける。この際、温感シート４は、製造しようとする防水パンの床面の大きさに裁断される。また、表面層３が基部用ＳＭＣ６の反対側になるようにされる。この際、温感シート４自体は、断熱部２０の補強体２及びその繊維と絡んで連結された樹脂２０ｂにより強度を有しているとともに、表面層３を有していることから、ハンドリングが容易である。温感シート４が他社によって製造されて販売される場合、購入した温感シート４を用いることも可能である。なお、基部用ＳＭＣ６の調合を表１に示す。充填剤としては、炭酸カルシウムの他、水酸化アルミニウム、フリット粉末等を採用することもできる。
【００５０】
【表１】
2005178353.tif 000003
【００５１】
そして、上型５ｂを下型５ａに向けて下降することにより、温感シート４と一体に基部用ＳＭＣ６を８０〜１５０°Ｃの温度で加熱しつつ、５〜１５０ｋｇｆの加圧力でプレス成形する。この際、断熱部２０の気孔率を上げるために粘度の制限を生じず、気孔体を扱ったり、別工程の塗装を必要とすることもない。この状態で２〜７分間保持した後、型開きを行う。そして、押出ピン５ｄ、５ｅにより防水パン７を押す。こうして、図４に示すように、防水パン７を製造できる。この防水パン７は安定した品質を有している。
【００５２】
この防水パン７は、基部用ＳＭＣ６が硬化してなるＦＲＰ製の基部６０と、この基部６０の表面側で基部６０と一体に設けられ、気孔２０ａを有して構成された断熱部２０と、この断熱部２０の表面側で断熱部２０と一体に設けられた非透水性の表面層３とからなる。
【００５３】
こうして、この製造方法では、温感シート４を基部６０と一体にすることにより、防水パン７を製造できる。この防水パン７は、基部６０と一体の温感シート４が気孔２０ａを有して構成された断熱部２０を構成するため、使用者が面倒を感じることなく、温感効果を享受することが可能になる。また、この防水パン７は、ＦＲＰ製の基部６０によって軽量性、高強度性等の優れた特質も発揮する。
【００５４】
こうして得られる防水パン７は、非透水性の表面層３により断熱部２０の気孔２０ａに含水等を生じず、防汚性に優れる。また、この防水パン７は、断熱部２０の気孔２０ａが表面層３によって覆われていることから、耐摩耗性にも優れる。
【００５５】
したがって、この防水パン７は、より高い温感効果を発揮可能であり、耐汚染性及び耐摩耗性に優れるものであるとともに、安価にかつ安定して製造可能なものである。また、この防水パン７は、断熱部２０の繊維と樹脂２０ｂとが空隙を残しながら絡み合っていることにより軽量でもある。
【実施例２】
【００５６】
実施例２では、以下の製造方法により、温感シート４と防水パン７とを製造する。まず、実施例１と同様の第１工程において、図１に示すように、Ｏ／Ｗ型のエマルジョン１と補強体２とを用意する。
【００５７】
そして、第２工程において、フィルムに不飽和ポリエステル樹脂（又はビニルエステル樹脂）を塗布し、半硬化させて表面層３とする。この後、実施例１と同様、補強体２の裏面に表面層３を設け、補強体２に表面側からエマルジョン１を含浸させる。この未硬化温感シートを常温で１時間放置後、６０〜８０°Ｃの熱風炉で３０分間保持し、不飽和ポリエステル樹脂を硬化させるとともに水を揮発させる。こうして、温感シート４を得る。
【００５８】
この温感シート４も、図２に示すように、気孔２０ａを有して構成された断熱部２０と、断熱部２０の表面側（図１では裏面側）で断熱部２０と一体に設けられた非透水性の表面層３とからなる。表面層３は不飽和ポリエステル樹脂が硬化したものである。
【００５９】
この後、実施例１と同様の第３工程として、図３に示すように、プレス型５に温感シート４と基部用ＳＭＣ６とを順次設け、温感シート４と一体に基部用ＳＭＣ６を加熱しつつプレス成形する。こうして、図４に示すように、実施例１と同様の防水パン７が得られる。この防水パン７も実施例１と同様の作用効果を奏する。
【実施例３】
【００６０】
実施例３では、以下の製造方法により、防水パン７を製造する。まず、実施例１と同様の第１工程において、図５に示すように、Ｏ／Ｗ型のエマルジョン１と補強体２とを用意する。
【００６１】
そして、第２工程において、実施例１と同様、補強体２に表面側からエマルジョン１を含浸させる。この未硬化シートを常温で１時間放置後、６０〜８０°Ｃの熱風炉で３０分間保持し、液状不飽和ポリエステル樹脂を硬化させるとともに水を揮発させる。こうして、シート１４を得る。このシート１４は、気孔２０ａを有して構成された断熱部２０だけからなり、図１及び図２に示す断熱部２０の表面側に断熱部２０と一体に設けられる非透水性の表面層３を備えていないものであるため、温感シート４ではない。
【００６２】
この後、第３工程として、図３に示すように、プレス型５に非透水性の表面層３と、シート１４と、基部用ＳＭＣ６とを順次設ける。この表面層３は紙に液状ＤＡＰ樹脂を含浸させたものである。そして、表面層３及びシート１４と一体に基部用ＳＭＣ６を加熱しつつプレス成形する。こうして、図４に示すように、実施例１と同様の防水パン７が得られる。この防水パン７も実施例１と同様の作用効果を奏する。
【実施例４】
【００６３】
実施例４では、第３工程として、図３に示すように、プレス型５に非透水性の表面層３を構成する液状不飽和ポリエステル樹脂を塗布する。その上に実施例３で得られたシート１４と、基部用ＳＭＣ６とを順次設ける。そして、シート１４と一体に液状不飽和ポリエステル樹脂を硬化させるとともに基部用ＳＭＣ６を加熱しつつプレス成形する。こうして、図４に示すように、実施例１と同様の防水パン７が得られる。この防水パン７も実施例１と同様の作用効果を奏する。なお、シート１４及び基部用ＳＭＣ６のみで成形しつつ、途中で表面層３になる液状不飽和ポリエステル樹脂等をインモールドコーティングすることも可能である。
【実施例５】
【００６４】
実施例５では、図６に示すように、プレス型５に実施例３で得られたシート１４と、基部用ＳＭＣ６とだけを順次設ける。そして、シート１４と一体に基部用ＳＭＣ６を加熱しつつプレス成形する。得られた中間品の表面側に非透水性の表面層３を構成する液状アクリルウレタン樹脂を塗布し、この液状アクリルウレタン樹脂を硬化させる。こうして、図４に示すように、実施例１と同様の防水パン７が得られる。この防水パン７も実施例１と同様の作用効果を奏する。
【００６５】
図７に示すように、以上の温感部材である防水パン７は、壁パネル５６ａ〜５６ｃ、浴槽５７、カウンタ５８、シャワー装置５９ａ、水栓５９ｂ等とともにユニットバスルームを構成する。このように、図８に示すように、温感部材を予め防水パン７に成形する場合には、既設の防水パン等に替えてこれらの防水パン７を施工することにより、温感効果の享受が可能になる。新築の住宅等においては、この施工方法が便宜である。
【００６６】
他方、図９に示すように、以上の温感部材を用いて既設の防水パン６６を改修することも可能である。すなわち、温感部材８を不定形の板状に成形する場合には、温感部材８を所定形状に裁断して既設の防水パン６６上に貼着することができる。この際、防水パン６６の洗い場の大きさを採寸し、温感部材８をその洗い場の大きさに工場内で裁断しておく。この場合、排水口等の位置も工場内で切り抜いておく。基部６０の裏面に凹溝６０ａを凹設することも可能である。また、接着剤６７として、弾性を有するウレタン系、シリコーン系等のものを用いる。これにより、既設の防水パン６６を交換する必要なく、簡易に温感効果を享受することが可能になる。また、弾性を有する接着剤６７を採用していることから、既設の防水パン６６の凹みや撓みに温感部材６５を追従させることができる。住宅等のリフォームにおいては、この施工方法が便宜である。
【００６７】
上記温感シート４を用いて既設の防水パン６６を改修することも可能である。すなわち、温感シート４を不定形の板状に成形する場合には、温感シート４を所定形状に裁断して既設の防水パン６６上に貼着することができる。この際、ロール状に巻いた温感シート４をリフォームの現場までその状態で搬送し、防水パン６６の洗い場の大きさを採寸した後、温感シート４をその洗い場の大きさに現場で裁断することができる。この場合、排水口等の位置も現場で切り抜く。また、防水パン６６の洗い場の大きさを採寸し、温感シート４をその洗い場の大きさに工場内で裁断しておくこともできる。この場合、排水口等の位置も工場内で切り抜いておく。温感シート４の裏面に凹溝４ａを凹設することも可能である。また、接着剤６７として、弾性を有するウレタン系、シリコーン系等のものを用いる。これにより、既設の防水パン６６を交換する必要なく、簡易に温感効果を享受することが可能になる。また、弾性を有する接着剤６７を採用していることから、既設の防水パン６６の凹みや撓みに温感シート４を追従させることができる。住宅等のリフォームにおいては、この施工方法が便宜である。
【００６８】
上記のように、温感部材８や温感シート４を既設の防水パン６６上に貼着する場合、温感部材８や温感シート４を１枚物とすれば、継ぎ目がなく、優れた美観を呈することができる。しかし、この場合には、可撓性のある温感シート４をロール状にして搬送するような場合を除き、運搬が困難になり、搬送コストが嵩むおそれがある。このため、温感部材８や温感シート４は複数個に分割された状態で既設の防水パン６６上に貼着されることもある。これにより、運搬が容易になり、搬送コストの低廉化を実現できる。例えば、図１１に示すように、温感部材８や温感シート４を川の字に３分割し、これらを既設の防水パン６６上に貼着することができる。また、図１２に示すように、温感部材８や温感シート４を田の字に４分割し、これらを既設の防水パン６６上に貼着することもできる。なお、図１１及び図１２に示す例は、温感部材８や温感シート４が複数枚のタイルを有するような模様を示している。各タイルに相当するように、温感部材８や温感シート４を１００ｍｍ×１００ｍｍ等のタイル状に成形する場合には、それらの温感部材８や温感シート４を整列させて既設の防水パン６６上に貼着すればよい。
【００６９】
また、図１３に示すように、既設の防水パン６６の中央部分において、複数枚に分割された温感部材８や温感シート４の縁部には、シリコーンゴム等のコーキング剤６９を設けることもできる。一方、図１４に示すように、既設の防水パン６６の縁部が壁パネル５６ａ等や浴槽５７のエプロン５７ａと直角に接続されている場合には、温感部材８や温感シート４を壁パネル５６ａ等やエプロン５７ａを当接させることができる。他方、図１５に示すように、既設の防水パン６６の縁部が壁パネル５６ａ等や浴槽５７のエプロン５７ａと湾曲しながら接続されている場合には、温感部材８や温感シート４の縁部と壁パネル５６ａ等やエプロン５７ａとの間にコーキング剤６９を設けることが好ましい。これらにより、温感部材８や温感シート４の厚みによる段差を解消し、美観の向上と水溜まりの防止とを実現することができる。
【００７０】
（評価試験１）
上記温感効果を以下の評価試験１により確認した。まず、図１６に示すように、防水パンに人が足を乗せることを考慮し、荷重体３０を用意する。この荷重体３０は、質量５ｋｇの荷重本体３０ａと、この荷重本体３０ａの裏面に一体に形成された厚みが５ｍｍのウレタンフォームからなるシート３０ｂとからなる。また、測定板３１を用意する。この測定板３１は、５０ｍｍ×５０ｍｍ×１０ｍｍのシリコン板と、このシリコン板の裏面から１ｍｍ内部に埋め込んだ熱電対とからなる。さらに、支持板３２を用意する。この支持板３２は厚みが１０ｍｍのウレタンフォームからなる。
【００７１】
一方、実施例１と同様に製造され、厚みが０．５４ｍｍ、０．８２ｍｍ、１．０９ｍｍ、１．７６ｍｍとされた温感シート４を得る。そして、実施例１の製造方法により、各厚みの温感シート４を用い、厚み６ｍｍの基部６０とともに防水パン７を得る。温感シート４の厚みが０．５４ｍｍの防水パン７を試験例１の試験片Ｔとし、温感シート４の厚みが０．８２ｍｍの防水パン７を試験例２の試験片Ｔとし、温感シート４の厚みが１．０９ｍｍの防水パン７を試験例３の試験片Ｔとし、温感シート４の厚みが１．７６ｍｍの防水パン７を試験例４の試験片Ｔとする。温感シート４を設けない防水パン７を比較例の試験片Ｔとする。各試験片Ｔの大きさは任意ではあるが、試験の便宜のために一応１００ｍｍ×１００ｍｍとする。
【００７２】
そして、各試験片Ｔを冷蔵庫内で５°Ｃに１２時間以上保持する。この後、２５±１°Ｃの室内において、各支持板３２を敷き、その上に試験片Ｔを載せ、その上に恒温槽内で３７±１°Ｃに保持した荷重体３０及び測定板３１を載せる。
【００７３】
測定板３１の熱電対による温度を３５〜３７°Ｃの擬似足温度（°Ｃ）として測定し、各試験片Ｔに測定板３１を接触させた直後からの接触時間（ｓｅｃ）と擬似足温度（°Ｃ）との関係を求める。結果を図１７に示す。
【００７４】
また、図１７の各曲線の線形近似式を求め、それらの傾きを耐冷感性の定量値とする。温感シート４の厚み（ｍｍ）と耐冷感性との関係を求める。結果を図１８に示す。
【００７５】
図１７及び図１８より、試験例１〜４は、比較例に比べ、温感効果を有することがわかる。また、温感シート４の厚みは１ｍｍを上限として温感効果が横ばいになることがわかる。
（評価試験２）
防水パン７の表面特性改質のため、同時加飾シートを併用した場合の温感効果を以下の評価試験２により確認した。実施例１と同様に製造された厚みがほぼ１ｍｍの温感シート４を得る。この温感シート４の表面層には、気孔率２５％の割合で閉気孔が含まれている。そして、実施例１の製造方法により、温感シート４を用い、厚み６ｍｍの基部６０とともに防水パン７を得る。温感シート４の表面側に加飾シートを同時に設けた場合の防水パン７を試験例５の試験片Ｔとし、温感シート４の表面側に加飾シートを設けない場合の防水パン７を試験例６の試験片Ｔとする。加飾シートは、材質が不織紙にＤＡＰ樹脂を含浸したものであり、厚みが１５０μｍのものである。
【００７６】
上記評価試験１と同様、各試験片Ｔに測定板３１を接触させた直後からの接触時間（ｓｅｃ）と擬似足温度（°Ｃ）との関係を求める。結果を図１９に示す。
【００７７】
図１９より、加飾シートを同時に成形したとしても、温感効果の低下がみられないことがわかる。
【産業上の利用可能性】
【００７８】
本発明は、浴室用防水パン、浴槽、壁パネル、天井パネル、カウンター、ベランダやバルコニー等の床材等に利用可能である。
【図面の簡単な説明】
【００７９】
【図１】実施例１、２に係り、温感シートの製造方法を示す工程図である。
【図２】実施例１、２に係る温感シートの模式断面図である。
【図３】実施例１〜４に係り、浴室用防水パンの製造方法を示すプレス型の模式断面図である。
【図４】実施例１〜４に係る浴室用防水パンの模式断面図である。
【図５】実施例３に係り、シートの製造方法を示す工程図である。
【図６】実施例５に係り、浴室用防水パンの製造方法を示すプレス型の模式断面図である。
【図７】実施例１〜５の浴室用防水パンを用いたユニットバスルームの斜視図である。
【図８】実施例１〜５の浴室用防水パンの斜視図である。
【図９】実施例１〜５の温感部材と既設の浴室用防水パンとの断面図である。
【図１０】実施例１〜５の温感シートと既設の浴室用防水パンとの断面図である。
【図１１】浴室用防水パンの改修方法を示す斜視図である。
【図１２】浴室用防水パンの改修方法を示す斜視図である。
【図１３】浴室用防水パンの改修方法を示す断面図である。
【図１４】浴室用防水パンの改修方法を示す断面図である。
【図１５】浴室用防水パンの改修方法を示す断面図である。
【図１６】温感効果の評価試験方法を示す模式断面図である。
【図１７】試験例１〜４及び比較例における接触時間と擬似足温度との関係を示すグラフである。
【図１８】温感シートの厚みと耐冷感性との関係を示すグラフである。
【図１９】試験例５、６における接触時間と擬似足温度との関係を示すグラフである。
【符号の説明】
【００８０】
２０ａ…気孔
２０…断熱部
３…表面層
２…補強体
２０ｂ…樹脂
１…エマルジョン
４…温感シート
５…プレス型
６…基部用ＳＭＣ
１４…シート
６６…既設の浴室用防水パン
【図１】
2005178353.tif 000004
【図２】
2005178353.tif 000005
【図３】
2005178353.tif 000006
【図４】
2005178353.tif 000007
【図５】
2005178353.tif 000008
【図６】
2005178353.tif 000009
【図７】
2005178353.tif 000010
【図８】
2005178353.tif 000011
【図９】
2005178353.tif 000012
【図１０】
2005178353.tif 000013
【図１１】
2005178353.tif 000014
【図１２】
2005178353.tif 000015
【図１３】
2005178353.tif 000016
【図１４】
2005178353.tif 000017
【図１５】
2005178353.tif 000018
【図１６】
2005178353.tif 000019
【図１７】
2005178353.tif 000020
【図１８】
2005178353.tif 000021
【図１９】
2005178353.tif 000022